(57)【要約】【課題】酸化亜鉛を用いた新たな構造の、強誘電体特性を発現する薄膜を提供する。【解決手段】基板１０１の上に形成された酸化亜鉛層１０２と、酸化アルミニウム層１０３とから構成されている。酸化亜鉛層１０２は、ＺｎとＯとからなる分子層１２１が３層以上積層されている。酸化アルミニウム層１０３は、ＡｌとＯとからなる１つの分子層から構成されている。【選択図】  図１
2020202200.tif 000002
【特許請求の範囲】
【請求項１】
ＺｎとＯとからなる分子層が３層以上積層された酸化亜鉛層と、
ＡｌとＯとからなる１つの分子層からなる酸化アルミニウム層とから構成され、
前記酸化亜鉛層と前記酸化アルミニウム層とは積層され、
積層方向に隣り合う前記酸化亜鉛層と前記酸化アルミニウム層とは接している
ことを特徴とする強誘電体薄膜。
【請求項２】
請求項１記載の強誘電体薄膜において、
前記酸化亜鉛層と前記酸化アルミニウム層とが、交互に複数積層されていることを特徴とする強誘電体薄膜。
【請求項３】
亜鉛原料と酸化剤とを用いた原子層堆積法で、ＺｎとＯとからなる分子層が３層以上積層された酸化亜鉛層を形成する第１工程と、
アルミニウム原料と酸化剤とを用いた原子層堆積法で、ＡｌとＯとからなる１つの分子層からなる酸化アルミニウム層を、前記酸化亜鉛層の上に接して形成する第２工程と
を備える強誘電体薄膜の製造方法。
【請求項４】
請求項３記載の強誘電体薄膜の製造方法において、
前記第１工程と前記第２工程とを繰り返し、
前記酸化亜鉛層と前記酸化アルミニウム層とを、交互に複数積層する
ことを特徴とする強誘電体薄膜の製造方法。
【請求項５】
請求項３または４記載の強誘電体薄膜の製造方法において、
前記第１工程は、基板の上に亜鉛原料を供給してＺｎの１原子層を形成する工程と、前記基板の上に形成されたＺｎの１原子層を酸化してＺｎとＯとからなる分子層を形成する工程とを含み、
前記第２工程は、前記基板の上にアルミニウム原料を供給してＡｌの１原子層を形成する工程と、前記基板の上に形成されたＡｌの１原子層を酸化してＡｌとＯとからなる分子層を形成する工程を含む
ことを特徴とする強誘電体薄膜の製造方法。
【請求項６】
酸化亜鉛からなる第１層と、
前記第１層の上に形成された、トンネル障壁となるトンネル障壁層と、
前記トンネル障壁層の上に形成された、請求項１または２に記載の強誘電体薄膜と、
前記強誘電体薄膜の上に形成された酸化亜鉛からなる第２層と
を備えるデバイス。
【請求項７】
基板の上に形成されたチャネル層と、
前記チャネル層の上に形成された、請求項１または２に記載の強誘電体薄膜と、
前記チャネル層を挟んで前記基板の上に形成されたソースおよびドレインと、
前記強誘電体薄膜の上にゲート絶縁層を介して形成され、酸化亜鉛から構成されたゲート電極と
を備えるデバイス。
【発明の詳細な説明】
【技術分野】
【０００１】
本発明は、酸化亜鉛を用いた強誘電体薄膜およびその製造方法ならびにデバイスに関する。
【背景技術】
【０００２】
酸化亜鉛（ＺｎＯ）は、エネルギーギャップが３．３７ｅＶと大きいため、可視光を透過し、また電気陰性度の大きな酸素を持つために酸素欠損を生じやすく、ｎ型半導体となりやすい（非特許文献１参照）。このため、酸化亜鉛薄膜は、透明ｎ型半導体として用いられてきた。最近では、酸化亜鉛薄膜にｐ型不純物を導入（ドープ）することが可能となり（非特許文献２参照）、酸化亜鉛薄膜を用いたｐｎ接合なども盛んに研究されている。また、酸化亜鉛は、圧電効果（piezo-electric effect）を持つ。特に、バルク材料よりも薄膜にすることで、酸化亜鉛の圧電効果も高くなることが知られている（非特許文献３参照）。酸化亜鉛は、特に電気機械結合係数（electromechanical coupling factor）が大きいために、実効的に大きな圧電効果を得ることが期待できる（非特許文献４参照）。
【０００３】
電子デバイスへの応用、特に電界効果型トランジスタ（ＦＥＴ）としての応用では、デバイスの寸法を小さくするに従い、ゲート絶縁層を薄くするようになっている。この結果、ゲート電極からのリーク電流が無視できなくなっている。このような欠点を防ぐためには、薄くなっても大きな電荷を溜められる誘電率の高い材料をゲート絶縁層に用いることが有利である。このため、シリコン系半導体回路では、ゲート絶縁層の材料として、ハフニウム酸化膜（ＨｆＯ2）が広く用いられている。
【０００４】
さらに最近、ハフニウム中に酸化シリコン（ＳｉＯ2）をドープすることにより強誘電体特性が発現することがわかった（非特許文献５参照）。強誘電体特性の発現は、結晶の対称性を外すことにより生じていると考えられ、このために、強誘電体特性を発現させるためのドーパントしては、様々な材料が可能である。例えば、酸化ジルコニア（ＺｒＯ2）と酸化ハフニウムとの混合でも強誘電体特性が示されており（非特許文献６参照）、多様な応用が広がりつつある。同様に、酸化亜鉛に対しても、Ｌｉをドープすることにより強誘電体特性を示すことが明らかになっている（非特許文献７参照）。
【先行技術文献】
【非特許文献】
【０００５】
【非特許文献１】A. F. Kohan et al. "First-principles study of native point defects in ZnO", Physical Review B, vol. 61, no. 22, pp. 15019-15027, 2000.
【非特許文献２】M. Joseph et al., "p-Type Electrical Conduction in ZnO Thin Films by Ga and N Codoping", Japanese Journal of Applied Physics, vol. 38, Pt. 2, no. 11A, pp. L1205-L1207, 1999.
【非特許文献３】M. Zhao et al., "Piezoelectric Characterization of Individual Zinc Oxide Nanobelt Probed by Piezoresponse Force Microscope", Nano Letters, vol. 4, no. 4, pp. 587-590, 2004.
【非特許文献４】T. Yamamoto et al., "Characterization of ZnO piezoelectric films prepared by rf planar-magnetron sputtering", Journal of Applied Physics, vol. 51, no. 6, pp. 3133-3120, 1980.
【非特許文献５】T. S. Boscke et al., "Ferroelectricity in hafnium oxide thin films", Applied Physics Letters, vol. 99, no. 10, 102903, 2011.
【非特許文献６】J. Muller et al., "Ferroelectricity in Simple Binary ZrO2 and HfO2", Nano Letters, vol. 12, pp. 4318-4323, 2012.
【非特許文献７】A. Onodera et al., "Dielectric Activity and Ferroelectricity in Piezoelectric Semiconductor Li-Doped ZnO", Japanese Journal of Applied Physics, vol. 35, Pt. 1, no. 9B, pp. 5160-5162, 1996.
【非特許文献８】R. L. Puurunen, "Surface chemistry of atomic layer deposition: A case study for the trimethylaluminum/water process", Journal of Applied Physics, vol. 97, no. 12, 121301, 2005.
【非特許文献９】M. Matsuoka, "Nonohmic Properties of Zinc Oxide Ceramics", Japanese Journal of Applied Physics, vol. 10, no. 6, pp. 736-746, 1971.
【非特許文献１０】H. Kohlstedt et al., "Theoretical current-voltage characteristics of ferroelectric tunnel junctions", Physical Review B, vol. 72, no. 12, 125341, 2005.
【非特許文献１１】I. B. Misirlioglu and K. Sendur, "Ferroelectric/Semiconductor/Tunnel-Junction Stacks for Nondestructive and Low-Power Read-Out Memory", IEEE Transactions on Electron Devices, vol. 63, no. 6, pp. 2374-2379, 2016.
【非特許文献１２】V. Garcia et al., "Giant tunnel electroresistance for non-destructive readout of ferroelectric states", Nature, vol. 460, pp. 81-84, 2009.
【非特許文献１３】S. Salahuddin and S. Datta, "Use of Negative Capacitance to Provide Voltage Amplification for Low Power Nanoscale Devices", Nano Letters, vol. 8, no. 2, pp. 405-410, 2008.
【発明の概要】
【発明が解決しようとする課題】
【０００６】
以上に説明したように、酸化亜鉛による強誘電体特性を発現する薄膜の研究・開発が盛んになされ、強誘電体特性を発現する新たな構造の酸化亜鉛薄膜が望まれている。
【０００７】
本発明は、以上のような問題点を解消するためになされたものであり、酸化亜鉛を用いた新たな構造の、強誘電体特性を発現する薄膜を提供することを目的とする。
【課題を解決するための手段】
【０００８】
本発明に係る強誘電体薄膜は、ＺｎとＯとからなる分子層が３層以上積層された酸化亜鉛層と、ＡｌとＯとからなる１つの分子層からなる酸化アルミニウム層とから構成され、酸化亜鉛層と酸化アルミニウム層とは積層され、積層方向に隣り合う酸化亜鉛層と酸化アルミニウム層とは接している。
【０００９】
上記強誘電体薄膜の一構成例において、酸化亜鉛層と酸化アルミニウム層とが、交互に複数積層されている。
【００１０】
本発明に係る強誘電体薄膜の製造方法は、亜鉛原料と酸化剤とを用いた原子層堆積法で、ＺｎとＯとからなる分子層が３層以上積層された酸化亜鉛層を形成する第１工程と、アルミニウム原料と酸化剤とを用いた原子層堆積法で、ＡｌとＯとからなる１つの分子層からなる酸化アルミニウム層を、酸化亜鉛層の上に接して形成する第２工程とを備える。
【００１１】
上記強誘電体薄膜の製造方法の一構成例において、第１工程と第２工程とを繰り返し、酸化亜鉛層と酸化アルミニウム層とを、交互に複数積層する。
【００１２】
上記強誘電体薄膜の製造方法の一構成例において、第１工程は、基板の上に亜鉛原料を供給してＺｎの１原子層を形成する工程と、基板の上に形成されたＺｎの１原子層を酸化してＺｎとＯとからなる分子層を形成する工程とを含み、第２工程は、基板の上にアルミニウム原料を供給してＡｌの１原子層を形成する工程と、基板の上に形成されたＡｌの１原子層を酸化してＡｌとＯとからなる分子層を形成する工程を含む。
【００１３】
本発明に係るデバイスは、酸化亜鉛からなる第１層と、第１層の上に形成された、トンネル障壁となるトンネル障壁層と、トンネル障壁層の上に形成された、上記強誘電体薄膜と、この強誘電体薄膜の上に形成された酸化亜鉛からなる第２層とを備える。
【００１４】
本発明に係るデバイスは、基板の上に形成された、チャネル層と、チャネル層の上に形成された上記強誘電体薄膜と、チャネル層を挟んで基板の上に形成されたソースおよびドレインと、強誘電体薄膜の上にゲート絶縁層を介して形成され、酸化亜鉛から構成されたゲート電極とを備える。
【発明の効果】
【００１５】
以上説明したように、本発明によれば、ＺｎとＯとからなる分子層が３層以上積層された酸化亜鉛層と、ＡｌとＯとからなる１つの分子層からなる酸化アルミニウム層とから構成したので、強誘電体特性を発現する新たな構造の酸化亜鉛薄膜が提供できる。
【図面の簡単な説明】
【００１６】
【図１】図１は、本発明の実施の形態に係る強誘電体薄膜の構成を示す断面図である。
【図２】図２は、強誘電体薄膜の製造方法を実施するための製造装置の構成を示す構成図である。
【図３】図３は、強誘電体薄膜の製造方法を説明するためのタイミングチャートである。
【図４】図４は、作製した強誘電体薄膜の電流−電圧特性の測定結果を示す特性図である。
【図５】図５は、本発明の実施の形態に係るデバイスの構成を示す断面図である。
【図６】図６は、本発明の実施の形態に係る他のデバイスの構成を示す断面図である。
【発明を実施するための形態】
【００１７】
以下、本発明の実施の形態に係る強誘電体薄膜について図１を参照して説明する。この強誘電体薄膜は、基板１０１の上に形成された酸化亜鉛層１０２と、酸化アルミニウム層１０３とから構成されている。酸化亜鉛層１０２は、ＺｎとＯとからなる分子層１２１が３層以上積層されている。酸化アルミニウム層１０３は、ＡｌとＯとからなる１つの分子層から構成されている。酸化亜鉛層１０２と酸化アルミニウム層１０３とは積層され、積層方向に隣り合う酸化亜鉛層１０２と酸化アルミニウム層１０３とは接している。この例では、酸化亜鉛層１０２と酸化アルミニウム層１０３とが、交互に複数積層されている。この積層数は、例えば、１０とすることができる。
【００１８】
次に、本発明の実施の形態に係る強誘電体薄膜の製造方法について説明する。この製造方法は、亜鉛原料と酸化剤とを用いた原子層堆積法で、酸化亜鉛層１０２を形成する第１工程と、アルミニウム原料と酸化剤とを用いた原子層堆積法で、酸化アルミニウム層１０３を形成する第２工程とを備える。第２工程では、酸化亜鉛層１０２の上に接して酸化アルミニウム層１０３を形成する。第１工程と第２工程とを繰り返すことで、酸化亜鉛層１０２と酸化アルミニウム層１０３とを、交互に複数積層することができる。
【００１９】
ここで、第１工程は、基板１０１の上に亜鉛原料を供給してＺｎの１原子層を形成する工程と、基板１０１の上に形成されたＺｎの１原子層を酸化してＺｎとＯとからなる分子層１２１を形成する工程とを含む。また、第２工程は、基板１０１の上にアルミニウム原料を供給してＡｌの１原子層を形成する工程と、基板１０１の上に形成されたＡｌの１原子層を酸化してＡｌとＯとからなる分子層を形成する工程を含む。
【００２０】
以下、製造方法について、より詳細に説明する。上述した原子層堆積法による強誘電体薄膜の製造は、例えば、図２に示す装置を用いることで実施できる。この装置は、処理を行う反応容器２０１と、反応容器２０１の内部を排気するドライポンプ２０２と、亜鉛原料が収容された原料供給部２０３と、アルミニウム原料が収容された原料供給部２０４と、酸化剤が収容された酸化剤供給部２０５とを備える。
【００２１】
亜鉛原料は、例えば、ジエチル亜鉛［ＤＥＺ：Ｚｎ（Ｃ2Ｈ5）2］である。アルミニウム原料は、例えば、トリメチルアルミニウム［ＴＭＡ：Ａｌ（ＣＨ3）3］である。酸化剤は、例えば、水（Ｈ2Ｏ）である。原子層堆積法において、ジエチル亜鉛、トリメチルアルミニウムは、前駆体（precursor）と呼ばれる有機金属化合物である。
【００２２】
原料供給部２０３に収容されている亜鉛原料は、パルシングバルブ２０６を開くことで配管２２１に導入され、キャリアガス２０９によって反応容器２０１に搬送される。また、原料供給部２０４に収容されているアルミニウム原料は、パルシングバルブ２０７を開くことで配管２２２に導入され、キャリアガス２０９によって反応容器２０１に搬送される。また、酸化剤供給部２０５に収容されている酸化剤は、パルシングバルブ２０８を開くことで配管２２３に導入され、キャリアガス２０９によって反応容器２０１に搬送される。また、キャリアガス２０９は、配管２２４により反応容器２０１に供給される。
【００２３】
また、ドライポンプ２０２によって、反応容器２０１内の余剰な原料や反応ガスが、反応容器２０１の外部に排出（パージ）される。この排出においては、配管２２４により反応容器２０１に供給されるキャリアガス２０９が、パージガスとして用いられる。
【００２４】
例えば、反応容器２０１の内部に基板２１１を搬入して載置し、反応容器２０１を密閉状態とする。次に、パルシングバルブ２０６を開くことで、原料供給部２０３に収容されている亜鉛原料を、配管２２１を介して反応容器２０１の内部に導入し、基板２１１の上に供給する。基板２１１の上に供給された亜鉛原料は、前駆体である亜鉛原料の持つ自己抑制機構により、基板２１１の表面に１原子層だけ吸着し、これ以上の厚さとはならない。
【００２５】
次に、亜鉛原料の供給を停止し、反応容器２０１にキャリアガス２０９を供給し、また、ドライポンプ２０２によって、反応容器２０１内の余剰な原料ガスや反応ガスをパージする。
【００２６】
次に、パルシングバルブ２０８を開くことで、酸化剤供給部２０５に収容されている酸化剤を、配管２２３を介して反応容器２０１の内部に導入し、基板２１１の上に供給する。基板２１１の上には、亜鉛原料が１原子層だけ吸着しており、酸化剤の供給により酸化され、ＺｎとＯとからなる（ＺｎＯの）分子層が基板２１１の上に形成された状態となる。
【００２７】
次に、酸化剤の供給を停止し、反応容器２０１にキャリアガス２０９を供給し、また、ドライポンプ２０２によって、反応容器２０１内の余剰な酸化剤のガスなどをパージする。
【００２８】
次に、パルシングバルブ２０７を開くことで、原料供給部２０４に収容されているアルミニウム原料を、配管２２３を介して反応容器２０１の内部に導入し、基板２１１の上に供給する。基板２１１の上に供給されたアルミニウム原料は、前駆体であるアルミニウム原料の持つ自己抑制機構により、基板２１１の上にすでに形成されているＺｎＯの分子層の表面に１原子層だけ吸着し、これ以上の厚さとはならない。
【００２９】
次に、アルミニウム原料の供給を停止し、反応容器２０１にキャリアガス２０９を供給し、また、ドライポンプ２０２によって、反応容器２０１内の余剰な原料ガスや反応ガスをパージする。
【００３０】
次に、パルシングバルブ２０８を開くことで、酸化剤供給部２０５に収容されている酸化剤を、配管２２３を介して反応容器２０１の内部に導入し、基板２１１の上に供給する。基板２１１上のすでに形成されているＺｎＯの分子層の表面には、アルミニウム原料が１原子層だけ吸着しており、酸化剤の供給により酸化され、ＡｌとＯとからなる（酸化アルミニウムの）分子層が基板２１１の上に形成された状態となる。
【００３１】
上述した 原子層堆積（Atomic Layer Deposition：ＡＬＤ）法は、前駆体と呼ばれる有機金属化合物とその酸化剤（主として水）を用いて原子層を１層ずつデジタル的に膜成長を行う成膜方法である。前駆体の持つ自己抑制機構、すなわち表面に１原子層だけ吸着するとそれ以上の厚さにならないという性質を利用することで、１原子層ずつの成長が可能である（非特許文献８参照）。
【００３２】
原子層堆積法は、化学気相成長（ＣＶＤ）法の一種であるが、表面吸着による自己抑制機構により１原子層ずつ成長する点が、通常のＣＶＤ法とは異なる。化学気相成長法では、原料ガスと酸化剤とが、基板の上に同時に供給され、基板の上の気相中で反応した材料を基板に堆積させて成長させる。これに対し、原子層成長法は、第１に、基板表面における表面化学反応により成長すること、第２に、原子層が１層ずつ成長することが大きな違いである。このために、化学気相成長法に比べて、低温での成長が可能であることが利点となる。なお、１原子層ずつの成長で、かつ低温成長とする場合、形成される膜は、緻密なアモルファス膜となる。なお、原子層堆積法は、原子層を一層ずつの成長させるため、他の化学気相成長法より、成膜速度が遅くなる。
【００３３】
次に、実施の形態に係る強誘電体薄膜を原子層堆積法により作製した結果について説明する。
【００３４】
まず、原子層堆積装置は、ピコサン社製のＡＬＤ成膜装置「Ｓｕｎａｌｅ  Ｒ−２００」を用いた。また、亜鉛原料は、ジエチル亜鉛［ＤＥＺ］とした。また、アルミニウム原料は、トリメチルアルミニウム（ＴＭＡ）とした。また、酸化剤には、Ｈ2Ｏを用いた。また、基板材料は、シリコンとした。また、反応容器の内部温度（処理温度）は１５０℃近傍にした。
【００３５】
まず、酸化亜鉛の１分子層を形成するためのＡサイクルを、「ＤＥＺを０．１秒供給、４秒のパージ、Ｈ2Ｏを０．１秒供給、４秒のパージ」とした（図３参照）。１つのＡサイクルでは、ＺｎＯの一分子層が形成されるものとする。また、酸化アルミニウムの１分子層を形成するためのＢサイクルを、「ＴＭＡを０．１秒供給、４秒のパージ、Ｈ2Ｏを０．１秒供給、４秒のパージ」とした（図３参照）。１つのＢサイクルでは、Ａｌ2Ｏ3の１分子層が形成されるものとする。
【００３６】
また、上述したＡサイクルを３回連続して繰り返し、引き続きＢサイクルを１回で１サイクルとし、これを１０回繰り返すことで強誘電体薄膜（ＺｎＯ；Ａｌ2Ｏ3）を形成した。なお、Ａサイクルを３回連続する工程では、キャリアガスの供給量が、５０〜８０ｓｃｃｍである場合には、ＤＥＺの供給工程、およびＨ2Ｏの供給工程は、共に０．１秒以上の供給時間とし、パージ工程の時間を３．２〜４．０秒とする。
【００３７】
上述したことにより作製した強誘電体薄膜は、厚さ７．６ｎｍ程度となった。この強誘電体薄膜を、各々の厚さ３０ｎｍとした２つの酸化亜鉛膜で挟んだ「ＺｎＯ／ＺｎＯ；Ａｌ2Ｏ3／ＺｎＯ」構造を作製し、この電流−電圧特性を、よく知られた４端子法により測定した。測定の結果を図４に示す。破線は、最初の測定の掃引結果を示し、実線は、５回目の測定の掃引結果を示している。
【００３８】
図４に示されているように、「ＺｎＯ／ＺｎＯ；Ａｌ2Ｏ3／ＺｎＯ」構造への電荷の蓄積により、掃引の回数の増加に伴い、ヒステリシス曲線が変化している。ここで、電流−電圧特性に非線形性が見られるが、これは酸化亜鉛のバリスタ（varistor）特性によるものと考えられる（非特許文献９参照）。原子層堆積法の成長サイクルによりバリスタ特性も大きく変わることが分かっており、これも様々な最適化が考えられる。
【００３９】
ところで、上述したＡサイクルを２回とし、Ｂサイクルを１回として形成したＺｎＯ；Ａｌ2Ｏ3は、強誘電体特性が発現しなかった。従って、Ｂサイクル１回に対し、Ａサイクル３回とすることで、形成されるＺｎＯ；Ａｌ2Ｏ3の膜に誘電体特性が発現するものと考えられる。実際に、Ａサイクルを４回とし、Ｂサイクルを１回として形成したＺｎＯ；Ａｌ2Ｏ3、およびＡサイクルを５回とし、Ｂサイクルを１回として形成したＺｎＯ；Ａｌ2Ｏ3では、強誘電体特性が確認された。
【００４０】
言い換えると、ＺｎとＯとからなる分子層が３層以上積層された酸化亜鉛層と、ＡｌとＯとからなる１つの分子層からなる酸化アルミニウム層とが、交互に積層された膜とすることで、強誘電体特性が得られるものと考えられる。
【００４１】
次に、上述した実施の形態に係る強誘電体薄膜を用いたデバイスについて、図５を参照して説明する。このデバイスは、酸化亜鉛からなる第１層３０１と、第１層３０１の上に形成された、トンネル障壁となるトンネル障壁層３０２と、トンネル障壁層３０２の上に形成された、強誘電体薄膜３０３と、強誘電体薄膜３０３の上に形成された酸化亜鉛からなる第２層３０４とを備える。トンネル障壁層３０２は、Ａｌ2Ｏ3から構成されている。トンネル障壁層３０２は、厚さ２〜４ｎｍ程度である。各層は、前述した原子層堆積法により、同一の装置内で連続して形成することができる。
【００４２】
強誘電体薄膜とトンネル障壁とを組み合わせることで、強誘電体トンネル接合が構成できる（非特許文献１０参照）。強誘電体トンネル接合は、メモリー素子への応用の検討が進んでいる（非特許文献１１）。これまで、メモリー素子に適用可能な強誘電体材料としては、チタン酸バリウム（ＢａＴｉＯ3）やチタン酸鉛（ＰｂＴｉＯ3）が用いられてきた（非特許文献１０，非特許文献１２）。また、最近ではＨｆＯ2を用いる検討も進んでいる。
【００４３】
上述したデバイスによれば、トンネル障壁層３０２と強誘電体薄膜３０３とでトンネル接合が構成されている。また、第１層３０１、第２層３０４は、各々電極とすることができる。これらは、前述したように、原子層堆積法により、同一の装置内で連続して形成することができるために信頼性に優れ、また特性の制御性に優れている。
【００４４】
次に、上述した実施の形態に係る強誘電体薄膜を用いた他のデバイスについて、図６を参照して説明する。このデバイスは、基板４０１の上に形成されたチャネル層４０２と、チャネル層４０２を挟んで基板４０１の上に形成されたソース４０３およびドレイン４０４と、チャネル層４０２の上に形成された強誘電体薄膜４０５と、強誘電体薄膜４０５の上に、ゲート絶縁層４０６を介して形成されたゲート電極４０７とを備える。
【００４５】
基板４０１は、例えば、ＳｉまたはＧａＡｓから構成されている。チャネル層４０２は、例えば、ｎ型またはｐ型とされた、ＳｉまたはＧａＡｓから構成されている。また、ゲート絶縁層４０６は、Ａｌ2Ｏ3から構成されている。また、ゲート電極４０７は、例えば、酸化亜鉛から構成することができる。強誘電体薄膜４０５、ゲート絶縁層４０６、ゲート電極４０７の各層は、前述した原子層堆積法により、同一の装置内で連続して形成することができる。このデバイスは、電界効果型トランジスタである。
【００４６】
現在、回路の微細化に伴い電界効果型トランジスタにおいては、ゲート絶縁層を薄くすることが必要となり、ゲートリークが大きな問題となった。これを解決するために、ゲート絶縁層を、高誘電率の材料（ｈｉｇｈ−ｋ）から構成することが提案され、例えば、ゲート絶縁材料としてＨｆＯ2が広く用いられている。しかしながら、動作電圧を低くして消費電力を抑えるためには、しきい値電圧の近傍のサブ・スレッショールド（subthresholdvoltage）において電流を大きく変化させることが重要となる。これを実現する１つの技術として、強誘電体の負性容量（negativecapacitance）を用いることが提案されている（非特許文献１３参照）。
【００４７】
上述した実施の形態に係るデバイスは、チャネル層４０２の上に、実施の形態に係る強誘電体薄膜４０５を形成し、この上に、Ａｌ2Ｏ3から構成されたゲート絶縁層４０６を形成し、この上に酸化亜鉛から構成されたゲート電極４０７を積層し、負性容量電界効果型トランジスタを実現している。この構造によれば、ゲート電極４０７が透明電極材料であるＺｎＯから構成されているので、光スイッチ電界効果型トランジスタとして動作可能となる。また、この構造によれば、ゲート絶縁層４０６を薄くしてトンネル接合構造とすることで、メモリトランジスタとして動作させることも可能である。
【００４８】
以上に説明したように、本発明によれば、ＺｎとＯとからなる分子層が３層以上積層された酸化亜鉛層と、ＡｌとＯとからなる１つの分子層からなる酸化アルミニウム層とから構成したので、酸化亜鉛を用いた新たな構造の、強誘電体特性を発現する薄膜を提供できる。
【００４９】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００５０】
１０１…基板、１０２…酸化亜鉛層、１０３…酸化アルミニウム層、１２１…分子層。
【図１】
2020202200.tif 000003
【図２】
2020202200.tif 000004
【図３】
2020202200.tif 000005
【図４】
2020202200.tif 000006
【図５】
2020202200.tif 000007
【図６】
2020202200.tif 000008